(57)【要約】【課題】絶縁反射層を形成するための絶縁白色ガラスペーストを提供する。【解決手段】有機媒質と、光反射充填剤としてのジルコニア粉末およびガラスフリットを含む無機構成成分と、を含む照明装置基板上に具備すべき絶縁反射層を形成するのに適した絶縁白色ガラスペースト。【選択図】図１
2012102007.tif 000002
【特許請求の範囲】
【請求項１】
照明装置基板上に設けられる絶縁反射層を形成するのに適した絶縁白色ガラスペーストであって、有機媒質と、光反射充填剤としてのジルコニア粉末およびガラスフリットを含む無機構成成分とを含む、絶縁白色ガラスペースト。
【請求項２】
前記ジルコニア粉末が、前記無機構成成分の合計体積に基づいて５〜８０体積％である、請求項１に記載の絶縁白色ガラスペースト。
【請求項３】
前記ジルコニア粉末の比表面積が５ｍ2／ｇ〜４５ｍ2／ｇである、請求項１に記載の絶縁白色ガラスペースト。
【請求項４】
前記ガラスフリットが少なくともＢｉＯ2、Ｂ2Ｏ3およびＳｉＯ2を含む、請求項１に記載の絶縁白色ガラスペースト。
【請求項５】
無機基板と、前記無機基板の一方の表面側にガラスおよびジルコニア粉末を含有する絶縁反射層と、を含む照明装置基板。
【請求項６】
前記絶縁反射層上および／またはそれに隣接して配置された発光素子をさらに含む、請求項５に記載の照明装置基板。
【請求項７】
前記絶縁反射層上および／またはそれに隣接して配置された青色ＬＥＤをさらに含む、請求項５に記載の照明装置基板。
【請求項８】
前記基板上にさらに回路を含み、前記絶縁反射層の少なくとも一部分が、前記回路の少なくとも一部分の上に形成される、請求項５に記載の照明装置基板。
【請求項９】
前記基板上にさらに回路を含み、前記回路が、前記基板上に形成された第１の絶縁反射層の上に形成され、前記回路の少なくとも一部分の上に第２の絶縁反射層が形成される、請求項５に記載の照明装置基板。
【請求項１０】
前記基板が金属基板またはセラミック基板である、請求項５に記載の照明装置基板。
【請求項１１】
前記ジルコニア粉末が、前記無機構成成分の合計体積に基づいて５〜８０体積％である、請求項５に記載の照明装置基板。
【請求項１２】
前記ジルコニア粉末の比表面積が５ｍ2／ｇ〜４０ｍ2／ｇである、請求項５に記載の照明装置基板。
【請求項１３】
前記絶縁反射層の前記厚みが１０μｍ〜３０μｍである、請求項５に記載の照明装置基板。
【請求項１４】
無機基板の一方の表面側に対してジルコニア粉末を含むガラスペーストを塗布するステップと；
前記無機基板とガラスペーストを焼成して絶縁反射層を形成するステップと、
を含む照明装置基板の製造方法。
【請求項１５】
前記無機基板が金属基板またはセラミック基板である、請求項１４に記載の照明装置基板の形成方法。
【請求項１６】
前記ジルコニア粉末の含有量が、前記無機構成成分の合計体積に基づいて５〜８０体積％である、請求項１４に記載の照明装置基板の形成方法。
【請求項１７】
前記ジルコニア粉末の比表面積が５ｍ2／ｇ〜４０ｍ2／ｇである、請求項１４に記載の照明装置基板の形成方法。
【請求項１８】
前記絶縁反射層の厚みが１０μｍ〜３０μｍである、請求項１４に記載の照明装置基板の形成方法。
【請求項１９】
前記無機基板およびガラスペーストを焼成する前記ステップの後に、前記絶縁反射層上および／またはそれに隣接して発光素子を配置するステップをさらに含む、請求項１４に記載の照明装置基板の形成方法。
【請求項２０】
前記無機基板およびガラスペーストを焼成する前記ステップの後に、前記絶縁反射層上および／またはそれに隣接して青色ＬＥＤが配置される、請求項１４に記載の照明装置基板の形成方法。
【発明の詳細な説明】
【技術分野】
【０００１】
本発明は主として照明装置基板に関する。より詳細には、本発明は照明装置基板上に設けられる絶縁反射層を形成するための絶縁白色ガラスペーストに関する。
【背景技術】
【０００２】
照明装置において、光源が発出した光の一部分は、基板によって吸収されるかまたは基板を通過する。これにより、光源が実際に発出する光の量よりも観察されるルミネッセンスが少ないために１００％の発光効率を達成できない低発光効率の問題が発生する。照明装置用の回路基板の場合、基板自体は、一実施形態において、照明装置の発光効率を少なくとも一定程度改善するために非常に反射力の高いものである。
【０００３】
従来、照明装置の回路基板のためには、熱放散性金属基材および熱放散性で絶縁性のアルミニウム基材が使用されている。基板自体の反射率を改善する目的で、白色顔料を含有する熱硬化性樹脂またはガラスの絶縁反射層を有する照明装置基板のための技術が提案されてきた。
【０００４】
近年照明装置はより小型でかつより精巧になってきたため、これらの照明システムの回路基板は、さらに一層耐熱性の高いものになることを求められつつあり、上述の先行技術のものなどの熱硬化性樹脂で作られた絶縁反射層は、熱に起因する樹脂の劣化を受けやすいかもしれない。一方、ガラスで作られた絶縁反射層は非常に耐熱性が高く、以下のような文書は、絶縁反射層としてのこのようなガラス層の使用に関するものである。
【０００５】
（特許文献１）では、白色顔料として酸化チタン（ＴｉＯ2）、酸化アルミニウム（Ａｌ2Ｏ3）または二酸化ケイ素（ＳｉＯ2）などの無機粉末を含むガラスペーストを焼成することによって形成される絶縁反射層を有する照明装置のための回路基板が開示されている。
【先行技術文献】
【特許文献】
【０００６】
【特許文献１】国際公開第２０１００４２５７３号パンフレット
【特許文献２】米国特許公開第２００６／２３１８０３号明細書
【特許文献３】米国特許公開第２００６／２３１８００号明細書
【発明の概要】
【０００７】
照明装置中で使用するための高い反射率を有する回路基板を得ることを目的とする、絶縁白色ガラスペーストを提供することが本発明の目的である。この目的は、有機媒質と、光反射充填剤としてのジルコニア粉末およびガラスフリットを含む無機構成成分と、を含む、照明装置基板上に設けられる絶縁反射層を形成するのに適した絶縁白色ガラスペーストを提供することによって達成される。
【０００８】
別の目的は、高い反射率を有する絶縁反射層を含む照明装置基板を提供することにある。この目的は、無機基板と、無機基板の一方の表面側にガラスおよびジルコニア粉末を含む絶縁反射層と、を含む照明装置基板を提供することによって達成される。
【０００９】
別の目的は、高い反射率を有する絶縁反射層を含む照明装置基板を製造する方法を提供することにある。この目的は、無機基板の一方の表面側に対してジルコニア粉末を含むガラスペーストを塗布するステップと；無機基板とガラスペーストを焼成して絶縁反射層を形成するステップと、を含む照明装置基板の製造方法を提供することによって達成される。
【００１０】
高い反射率を有する照明装置の回路基板を得ることが可能である。
【図面の簡単な説明】
【００１１】
【図１】照明装置基板の例示的断面図である。
【図２】別の照明装置基板の例示的断面図である。
【図３】別の照明装置基板の例示的断面図である。
【発明を実施するための形態】
【００１２】
１．絶縁白色ガラスペースト
絶縁白色ガラスペーストは、（ｉ）光反射充填剤としてジルコニア粉末およびガラスフリットを含有する無機構成成分と（ｉｉ）有機媒質とを含む。
【００１３】
無機構成成分の含有量は、絶縁白色ガラスペーストの合計重量に基づいて、一実施形態では３０〜８５ｗｔ％、別の実施形態では４０〜７０ｗｔ％である。
【００１４】
（Ａ）ガラスフリット
絶縁白色ガラスペーストは、ガラスフリットの形で無機媒質を含有する。
【００１５】
絶縁白色ガラスペースト中のガラスフリットの含有量は、無機構成成分の合計体積に基づいて、一実施形態では２０ｖｏｌ％〜９５ｖｏｌ％、そして別の実施形態では２５ｖｏｌ％〜８０ｖｏｌ％であるが、これに限定されない。
【００１６】
無機構成成分の合計体積に基づくガラスフリットの体積百分率は、以下の方法によって決定される。すなわち、ガラスフリットの重量（ｇ）を測定し、ガラスフリットの真比重（ｇ／ｃｍ3）で除して、ガラスフリットの体積を決定する。ガラスフリット以外の無機構成成分の体積を、その重量および比重から同じ要領で決定し、ガラスフリットの体積に加算して無機構成成分の合計体積を決定する。次に、ガラスフリットの体積を無機構成成分の合計体積で除し、１００を乗じてガラスフリットの体積百分率を得る。
【００１７】
例えば、ガラスペースト中の唯一の無機構成成分がガラスフリットとＺｒＯ2粉末である場合、ガラスフリットの体積百分率は次の式により決定される：
ガラスフリットのｖｏｌ％＝［（ガラスフリットの重量（ｇ）／ガラスフリットの真比重（ｇ／ｃｍ3））／｛（ガラスフリットの重量（ｇ）／ガラスフリットの真比重（ｇ／ｃｍ3））＋（ＺｒＯ2の重量（ｇ）／ＺｒＯ2の真比重（ｇ／ｃｍ3））｝］×１００
【００１８】
真比重は、粉末密度を表わすパラメータであり、粒子間の空隙は粉末の体積から除外される。粉末自体が占有する体積は、形状およびサイズとは無関係に、密度を計算するために用いられる体積である。真比重は、以下の方法で測定可能である。真比重は、比重びん法（ＪＩＳ  Ｒ−１６２０−１９９５）により測定される。
【００１９】
ガラスフリットの組成は限定されない。ガラスフリットは例えば、シリカベースのガラス、ビスマスベースのガラスなどのさまざまなガラスタイプを含むことができる。一実施形態においては、絶縁反射層内の亀裂の防止という観点から見て、非晶質ガラスが使用される。結晶質ガラスを使用する場合に比べて非晶質ガラスを使用する場合の方が亀裂発生の確率が低い。
【００２０】
一実施形態において、ガラスフリットは少なくとも酸化ビスマス（Ｂｉ2Ｏ3）、酸化ホウ素（Ｂ2Ｏ3）およびシリカ酸化物（ＳｉＯ2）を含有する。一実施形態において、それはさらに酸化亜鉛（ＺｎＯ）を含有する。
【００２１】
環境保護を目的として、酸化ビスマス（Ｂｉ2Ｏ3）は、無鉛ガラス中における鉛の代用品として有効である。ビスマス（Ｂｉ）と鉛（Ｐｂ）は、周期表上で隣接する元素であり、高い分極率などを含めた数多くの類似の特性を有するものとして公知であるが、ビスマスは鉛に比べてはるかに毒性が低いことがわかっている。ビスマス（Ｂｉ2Ｏ3）は、単独ではガラスを形成しないが、他の酸化物を加えた場合にガラスを形成するものとして公知である。Ｂｉ2Ｏ3の含有量は、ガラスフリットの合計重量に基づいて、一実施形態において４０〜９０ｗｔ％であり、別の実施形態においては５０〜８０ｗｔ％であり、さらに別の実施形態では６０〜７５ｗｔ％である。
【００２２】
Ｂ2Ｏ3は通常、ガラスの結晶化を抑制する傾向をもつ。Ｂ2Ｏ3の存在は同様にガラスフリットの軟化温度およびガラス転移温度の低下をも可能にし、このことにより今度は、焼成温度の低下が可能となる。Ｂ2Ｏ3の含有量は、ガラスフリットの合計重量に基づいて一実施形態において２〜３０ｗｔ％であり、別の実施形態において３〜２０ｗｔ％、さらに別の実施形態において５〜１０ｗｔ％である。
【００２３】
ＳｉＯ2は、ガラスフリット中で網状組織を形成する機能を有する。ＳｉＯ2の含有量は、一実施形態においてガラスフリットの合計重量に基づいて１〜４０ｗｔ％であり、別の実施形態では３〜２０ｗｔ％であり、さらに別の実施形態では５〜１０ｗｔ％である。シリカの含有量は、ガラスの軟化点およびガラス結晶化の観点から調整することが可能である。シリカの含有量が少なくなると、ガラス軟化点は低下する傾向にあり、一方シリカ含有量が多くなると、ガラス結晶化は抑制される傾向にある。
【００２４】
ＺｎＯは軟化点を低下させ、ガラスの流動性を上昇させ、絶縁反射層の電気特性を増強させる。ＺｎＯの含有量は、ガラスフリットの合計重量に基づいて、一実施形態では１〜２０ｗｔ％であり、別の実施形態では５〜１８ｗｔ％であり、さらに別の実施形態では７〜１５ｗｔ％である。ＺｎＯの含有量が低くなれば、ガラスのＴＣＥは上昇する傾向にある。特に金属基板を使用する場合、酸化亜鉛の含有量を調整して、ガラスペーストに由来する絶縁反射層の温度膨張係数（ＴＣＥ）を調整することも可能である。ＺｎＯの含有量が少なくなると、ガラスのＴＣＥは上昇する傾向にある。絶縁反射層のＴＣＥを金属基板のＴＣＥに近似させることが、焼成された基板の反りを制御する有効な方法である。
【００２５】
ガラスフリットはさらにＡｌ2Ｏ3、ＢａＯを含有していてよい。
【００２６】
酸化バリウム（ＢａＯ）は、ガラスペーストに由来する絶縁反射層の温度膨張係数（ＴＣＥ）を上昇させる上で有効である。ガラスのＴＣＥは通常、ステンレス鋼などの金属基板のＴＣＥよりも低い。このＴＣＥの差異に起因して、絶縁ガラスペーストが金属基板上にコーティングされ焼成された場合に、基板の反りがひき起こされる傾向がある。したがって、酸化バリウムは、このような基板の反りを抑制することができる。ＢａＯの含有量は、ガラスフリットの合計重量に基づいて一実施形態では１０ｗｔ％未満、別の実施形態では８ｗｔ％未満、さらに別の実施形態では５ｗｔ％未満である。
【００２７】
さらに、アルミナ（Ａｌ2Ｏ3）の添加により、化学的耐久性を増強することが可能になる。アルミナの含有量は同様に、ガラス結晶化の抑制という観点から調整することができる。アルミナは結晶化促進剤として機能することから、アルミナの含有量が少なくなるとガラス結晶化は抑制される傾向にある。Ａｌ2Ｏ3の含有量は、ガラスフリットの合計重量に基づいて、一実施形態では１０ｗｔ％未満、別の実施形態では８ｗｔ％未満、さらに別の実施形態では５ｗｔ％未満である。
【００２８】
上述のガラスフリットは同様に、以上で列挙されたもの以外の任意の構成成分を含んでいてよい。
【００２９】
本明細書中に記述されているガラスフリットは、従来のガラス製造技術によって製造され得る。以下の手順は１例である。成分を秤量し、次に所望の割合で混合し、炉内で加熱して、白金合金るつぼ内に溶融体を形成させる。当該技術分野において周知の通り、ピーク温度（８００〜１４００℃）に到達するまで、かつ溶融体が完全に均質な液体となるまでの時間、加熱が行なわれる。溶融ガラスを次に反対方向に回転するステンレス鋼ローラー間で急冷して、１０〜１５ミルの厚みのガラスプレートレットを形成させる。結果として得たガラスプレートレットを次に、粉砕して、所望の目標値（例えば０．８〜１．５μｍ）の間に設定された５０％体積分布を有する粉末を形成させる。ガラスフリット製造の当業者であれば、水急冷、ゾル−ゲル、噴霧熱分解または粉末形態のガラスを製造するのに適したその他の技術など（ただしこれらに限定されない）の代替的な合成技術を利用するかもしれない。本明細書中で記述されているガラスフリットの製造において有用なガラス製造方法を開示する（特許文献２）および（特許文献３）は、その全体が参照として本明細書に援用される。
【００３０】
当業者であれば、原料の選択によっては、加工の間にガラス中に取込まれるかもしれない不純物が気づかぬうちに含まれる可能性があるという点を認識するものと考えられる。例えば不純物は、数百〜数千ｐｐｍの範囲内で存在するかもしれない。しかしながら、不純物の存在は、ガラス、ガラスペーストの特性を改変するものでないと考えられる。
【００３１】
（Ｂ）光反射充填剤（ジルコニア粉末）
このジルコニア粉末は、光反射充填剤として化合されてガラスペーストを白色にする構成成分である。「白色」という用語には、白色のみならず、クリーム色などの他のわずかに混合された色も含まれる。
【００３２】
出願人は、ジルコニア粉末が可視光（３８０〜８３０ｎｍ）、特に青色光（３８０〜５００ｎｍ）を、アルミナおよびチタン酸化物などの従来の白色顔料よりも効果的に反射できるということを発見した。青色光の反射量が比較的少ない傾向にあることを考慮すると、白色顔料としてジルコニア粉末を含有する絶縁白色ガラスペーストは、照明装置（ｉｌｌｕｍｉｎａｔｉｎｇ  ｄｅｖｉｃｅ）、特に青色ＬＥＤのための優れた絶縁反射層を生産するために非常に有用であり得る。
【００３３】
反射率の観点から見て、ジルコニア粉末の含有量は、絶縁白色ガラスペーストの無機構成成分の合計体積に基づいて、一実施形態では５ｖｏｌ％以上、別の実施形態では２０ｖｏｌ％以上、そしてさらに別の実施形態では５０ｖｏｌ％以上である。一方、絶縁反射層の強度の観点から見ると、ジルコニア粉末の上限は絶縁白色ガラスペーストの無機構成成分の合計体積に基づいて、一実施形態では８０ｖｏｌ％、別の実施形態では７５ｖｏｌ％、そしてさらに別の実施形態では７０ｖｏｌ％である。
【００３４】
無機構成成分の合計体積に基づくＺｒＯ2の体積百分率は以下の通りに決定される。ＺｒＯ2粉末の重量（ｇ）を測定しＺｒＯ2粉末の真比密度（ｇ／ｃｍ3）で除して粉末の体積を決定する。ＺｒＯ2粉末以外の無機構成成分の体積を、その重量および真比密度から同じ要領で決定する。その後、ＺｒＯ2粉末の体積を無機構成成分の合計体積で除し、１００を乗じて、ＺｒＯ2粉末の体積百分率を決定する。
【００３５】
ガラスペースト中の唯一の無機構成成分がガラスフリットとＺｒＯ2粉末である場合、以下の式が用いられる。
【００３６】
ＺｒＯ2粉末のＶｏｌ％＝［（ＺｒＯ2の重量（ｇ）／ＺｒＯ2の真比重（ｇ／ｃｍ3））／｛（ガラスフリットの重量（ｇ）／ガラスフリットの真比重（ｇ／ｃｍ3））＋（ＺｒＯ2の重量（ｇ）／ＺｒＯ2の真比重（ｇ／ｃｍ3））｝］×１００
【００３７】
ジルコニア粉末の比表面積（ＳＡ）は、光反射充填剤中での適切な光反射面積の獲得という観点から見て、一実施形態では少なくとも５ｍ2／ｇ、別の実施形態では少なくとも１０ｍ2／ｇ、そしてさらに別の実施形態では少なくとも２０ｍ2／ｇである。ＳＡの上限は、有機結合剤中でのＺｒＯ2粉末の適切な分散および有効反射面積の増大という観点から見て、一実施形態では４５ｍ2／ｇ、別の実施形態では４０ｍ2／ｇ、そしてさらに別の実施形態では３８ｍ2／ｇである。ＺｒＯ2粉末のＳＡはＢＥＴ法により決定される。
【００３８】
ＺｒＯ2粉末は、異なるＳＡ値を有するＺｒＯ2粉末の混合物であり得る。以下の実施例中に示されているように、これは、たった１つのＳＡ値を有するＺｒＯ2粉末を含む絶縁反射層の場合よりも、異なるＳＡ値を有する２つのタイプのＺｒＯ2粉末を含む絶縁反射層の場合の方が得られる反射率が大きいからである（実施例３および７を参照のこと）。
【００３９】
ジルコニア粉末の純度は、一実施形態において９９％以上である。ＺｒＯ2粉末は通常少量のＨｆＯ2を含有する。これは、ハフニウムがジルコニウムと同様にＩＶａの元素であり、類似の特性を有し、ＺｒＯ2粉末製造プロセス中にハフニウムを分離することが困難になっているからである。結果として、工業用原料においては、分離が困難であることからハフニウムが含まれた状態で、通常は「ジルコニア＋ハフニウム」を単位として純度が制御される。
【００４０】
ジルコニア粉末は市販されている。第一希元素化学工業株式会社製のＳＰＲ−２などの市販のジルコニア粉末を使用することができる。
【００４１】
（代替的光反射充填剤）
代替的光反射充填剤をＺｒＯ2粉末の一部に代って使用することができる。特に限定されないものの、代替の反射充填剤は、シリカ（ＳｉＯ2）、アルミナ（Ａｌ2Ｏ3）、チタニア（ＴｉＯ2）、酸化亜鉛（ＺｎＯ）、窒化アルミニウム（ＡｌＮ）、窒化ホウ素（ＢＮ）またはその混合物であってよい。これらの代替的光反射充填剤はＺｒＯ2とは異なるＴＣＥ値を有することから、特に無機基板とペーストのＴＣＥ値を整合させる目的でＺｒＯ2粉末と合わせてこれらを使用することができる。絶縁ペースト中の代替反射充填剤の含有量は、その合計体積に基づいて、一実施形態では３０ｖｏｌ％以下、別の実施形態では１０ｖｏｌ％以下であるが、これに限定されるわけではない。
【００４２】
（Ｃ）有機媒質
ガラスフリットおよび反射充填剤などの構成成分をペースト中で分散させるために、有機媒質が使用される。有機媒質は、有機結合剤または有機結合剤と有機溶媒との混合物であってよい。有機媒質は、高温での焼結プロセスにおいて焼失される。
【００４３】
有機媒質の有機結合剤の例としては、ポリ（ビニルブチラール）、ポリ（酢酸ビニル）、ポリ（ビニルアルコール）、セルロース系ポリマー類、例えばメチルセルロース、エチルセルロース、ヒドロキシエチルセルロース、メチルヒドロキシエチルセルロース、アタクチックポリプロピレン、ポリエチレン、シリコンポリマー類、例えばポリ（メチルシロキサン）、ポリ（メチルフェニルシロキサン）、ポリスチレン、ブタジエン／スチレンコポリマー、ポリスチレン、ポリ（ビニルピロリドン）、ポリアミド類、高分子量ポリエーテル類、酸化エチレンおよび酸化プロピレンのコポリマー類、ポリアクリルアミド類、およびさまざまなアクリルポリマー類、例えばポリアクリル酸ナトリウム、ポリ（低級アクリル酸アルキル類）、ポリ（低級メタクリル酸アルキル類）および低級アクリル酸アルキルおよびメタクリル酸アクリル類のさまざまなコポリマー類およびマルチポリマー類、例えばメタクリル酸エチルおよびアクリル酸メチルのコポリマー類、およびアクリル酸エチル、メタクリル酸メチルおよびメタクリル酸のターポリマー類が含まれる。
【００４４】
有機媒質は任意には有機溶媒を含んでいてよい。したがって、有機媒質の含有量を計算する場合、任意の構成成分である有機溶媒の含有量も同様に計算に考慮しなければならない。有機溶媒を使用することの主目的は、組成物中に含有されている固体分散を基板に対し塗布し易いようにすることにある。このようにして、有機溶媒は、一実施形態において、適当な安定性を維持しながら固体を分散させることができるようにするものである。第２に、有機溶媒のレオロジー特性は、分散に有利な塗布特性を付与するかもしれない。
【００４５】
有機溶媒は単一の構成成分であってもまたは有機溶媒の混合物であってもよい。有機溶媒は、ポリマーおよび他の有機構成成分を完全に溶解させることができるように、選択されてよい。有機溶媒は、組成物中の他の成分に対して不活性であるように選択されてよい。有機溶媒は、一実施形態において充分に高い揮発性を有し、大気中において比較的低い温度で塗布された場合でさえ分散から蒸発できるものであってよい。溶媒は、一実施形態において非常に高い揮発性を有することから、スクリーン上のペーストは印刷プロセス中に常温で急速に乾燥することになる。
【００４６】
常圧での有機溶媒の沸点は、一実施形態では３００℃以下であり、別の実施形態では２５０℃以下である。沸点の下限は一実施形態において１００℃である。下限は、加工性を考慮して決定可能である。
【００４７】
有機溶媒の具体例としては、脂肪族アルコール類およびこれらアルコール類のエステル類、例えば酢酸エステル類またはプロピオン酸エステル類；テルペン類、例えばツルペンチン、テルピネオール、またはそれら混合物；エチレングリコールまたはエチレングリコールのエステル類、例えばエチレングリコールモノブチルエーテルまたは酢酸ブチルセロソルブ；ブチルカルビトールまたはカルビトールのエステル類例えば酢酸ブチルカルビトールおよび酢酸カルビトール；およびテキサノール（２，２，４−トリメチル−１，３−ペンタンジオールモノイソブチレート）が含まれる。エチルセルロースが有機結合剤として使用される場合、溶媒は一実施形態においてテルピノールであるが、これは、この溶媒がエチルセルロースを充分溶解させるからである。
【００４８】
絶縁ペースト中の任意の有機溶媒を含む有機媒質の含有量は、絶縁白色ガラスペーストの合計重量に基づいて、一実施形態では１５〜７０ｗｔ％および一実施形態では３０〜６０ｗｔ％であるが、これに限定されない。有機媒質の含有量は、実際、基板上に塗布するのに適した粘度を得るように調整可能である。これらの組成物のための粘度は、一実施形態において、室温で１０ｒｐｍの＃１４のスピンドルを用いて、Ｂｒｏｏｋｆｉｅｌｄ  ＨＢＴ粘度計上で測定した場合におよそ１００〜３００Ｐａｓである。
【００４９】
（添加剤）
添加剤としての増粘剤、安定剤または表面活性剤を、絶縁ペーストに添加してもよい。分散剤、粘度調整剤などの他の一般的な添加剤も加えることができる。添加剤の量は、結果として得られる絶縁白色ガラスペーストの所望の特性によって左右され、業界人が選択できる。添加剤は、同様に多数のタイプで添加可能である。
【００５０】
（Ｄ）ペーストの製造
絶縁ペーストは、ペーストの構成成分を混合することによって得られる。ペーストは、３本ロールミル上で便利に製造される。これらの組成物の粘度は、一実施形態において、室温で１０ｒｐｍの＃１４スピンドルを用いて、Ｂｒｏｏｋｆｉｅｌｄ  ＨＢＴ粘度計上で測定した場合に、およそ１００〜３００パスカル秒である。
【００５１】
２．照明装置基板
（Ａ）基板材料
照明装置基板および製造方法について図１〜図３を参照しながら説明する。照明装置基板１は、無機基板２上に絶縁反射層３を形成することによって得ることができる。無機基板２は、一実施形態ではセラミックであり、別の実施形態では金属基板である。
【００５２】
セラミック基板は、非金属無機物質の粉末を成形し、乾燥させかつ焼成させることで得られる固体であってよく、光源を含めた電子部品を取付けるため板状である。例としては酸化物セラミクス、非酸化物セラミクス、窒化物セラミクス、カーバイドセラミクスなどが含まれる。より具体的には、基板は、主としてアルミナ、窒化アルミニウム、ジルコニウム、炭化ケイ素、窒化ケイ素またはムライト（３Ａｌ2Ｏ3・ＳｉＯ2）で構成されている。セラミック基板は金属基板よりも低いＴＣＥを有することから、基板は、ガラスペーストが塗布され高温で焼成された場合に反る確率が低い。アルミナ基板または窒化アルミニウム基板は、その熱放散特性が高いことから、特に所望されるセラミック基板である。
【００５３】
熱放散特性に関しては、窒化アルミニウムが優れている。アルミナ基板は、比較的安価で商業的に入手することが容易であることから、最も一般的に使用されるセラミック基板の１つである。
【００５４】
金属基板は、主として貴金属または卑金属で構成された金属体であり、光源を含む電子部品を取付けるため板状である。金属基板の例としては、鉄基板、アルミニウム基板、銅基板、銅合金基板、ニッケル基板、ニッケル合金基板、ケイ素鋼基板およびステンレス鋼基板が含まれる。例としてはアルミニウム基板、銅基板、ケイ素鋼基板およびステンレス鋼基板が含まれる。ステンレス鋼基板は、一実施形態において、優れたその熱放散特性のため使用される。金属基板は優れた熱放散特性を有することから、これらは、光源が照明装置内で大量の熱を生成する場合に有用である。ただし、例えば窒化アルミニウム基板などの一部のセラミック基板も同じく優れた熱放散特性を有することから、使用条件を全体として考慮してセラミック基板と金属基板の間の選択を行なうことができる。
【００５５】
高い熱伝導率を有する無機基板２を、高発熱発光素子を用いたパッケージング用として選択してよい。特に限定されるわけではないが、一実施形態においては、熱伝導率は１Ｗ／ｍＫ以上であり、別の実施形態では１０Ｗ／ｍＫ以上である。上述の範囲内で、熱は、取付けられた発光素子から効率良く放散され得る。
【００５６】
絶縁反射層３の厚みは、一実施形態においては１０〜３０マイクロメートル（μｍ）であり、別の実施形態においては１５〜２５μｍである。絶縁反射層３の厚みの下限は、満足のいく反射率が得られるように決定可能である。絶縁反射層３の厚みの上限は、熱放射を考慮せずに決定可能である。
【００５７】
（Ｂ）発光素子の配置
発光素子は、光源として使用される発光体を含む素子である。発光体は、それが光を発出するかぎり特に限定されず、例としては白熱電球、蛍光灯、ハロゲン電球、高輝度放電（ＨＩＤ）ランプ、ナトリウムランプ、発光ダイオードなどが含まれる。一実施形態においては、青色発光ダイオードが使用される。これは、絶縁反射ガラス層２中のジルコニア粉末が、以下の実施例で示される通り４６０ｎｍという優れた光反射率を有するからである。青色光は、３８０ｎｍ〜５００ｎｍの波長を有する可視光である。
【００５８】
発光素子４は、絶縁反射層３上および／またはそれに隣接して配置可能である。絶縁反射層３上に配置された発光素子４を有する構造においては、例えば図１に示されている通り絶縁反射層３上に発光素子を直接取付けることができる。一方、絶縁反射層に隣接して配置された発光素子４を有する構造においては、例えば図２に示されているように電子回路６が無機基板２と発光素子４の間に形成される場合、絶縁反射層５は、発光素子が取付けられていない電子回路６の部分をカバーするように形成される。絶縁反射層上におよび絶縁反射層に隣接して配置された発光素子４を有する構造においては、絶縁反射層３は第１に、例えば図３に示されている通り無機基板２上に形成され、この絶縁反射層３と発光素子４の間に電子回路６が形成されると、発光素子によってカバーされていない電子回路６の部分をカバーするように、さらなる絶縁反射層５が形成される。この配置では、電子回路６を保護する一方で、発光素子４から効果的に光を反射することが可能である。
【００５９】
（Ｃ）照明装置基板の製造方法
照明装置基板１は以下の方法により製造されてよい。
【００６０】
上述のジルコニア（ＺｒＯ2）粉末を含有する絶縁白色ガラスペーストは、無機基板２上に塗布される。ペースト塗布するためにスクリーン印刷が使用される場合、絶縁白色ガラスペーストはスクリーンメッシュを容易に通過するように適切な粘度を有していてよい。さらに、絶縁白色ガラスペーストは、スクリーンを通過した後急速に硬化して優れた解像度を提供するように揺変性であってよい。
【００６１】
無機基板２上に塗布された絶縁白色ガラスペーストは、一実施形態において１０〜６０分間、１００〜４００℃で乾燥される。
【００６２】
乾燥された絶縁白色ガラスペーストは無機基板２と共に焼成され、絶縁反射層３となる。焼成プロセスの間、ペースト中のガラス粉末は溶融し、無機基板２にしっかりと付着した状態となる。ガラスペーストの焼成温度は、一実施形態において低くとも５００℃であり、別の実施形態においては低くとも６００℃である。焼成温度の下限は、ガラスの溶融および絶縁反射層の形成を容易にするように決定され得る。焼成温度は一実施形態において８００℃以下であり、別の実施形態においては７００℃以下である。焼成温度範囲の上限は、ジルコニアの結晶系の変化に起因するジルコニア自体の体積に帰せられる絶縁反射層中の亀裂形成を妨げるように決定することができる。
【００６３】
絶縁反射層３の形成後、発光素子４が絶縁反射層３上および／またはそれに隣接して接着剤などで付着される。電極を含む電子回路６または電源に発光素子を接続する電子回路のいずれかを、発光素子４と絶縁反射層３の間（図３参照）、または発光素子４と無機基板２の間（図２参照）、または発光素子のまわりに形成することができる。電子回路６は、導電性ペーストを硬化するかまたは焼成することによって形成可能である。発光素子に加えて、この回路には、チップ抵抗器などの他の電子素子を具備することができる。絶縁反射層５の少なくとも一部分をこの回路の少なくとも一部分より上に形成することが可能であり、この場合、絶縁反射層５は照明装置の絶縁反射層５としてのみならず電子回路６のための保護層としても機能する（図２および３を参照のこと）。
【００６４】
この要領で生産される照明装置基板１中の絶縁反射層３および５の組成は、ペースト内の有機媒質を焼失させて光反射充填剤をガラス層内に分散した状態で残しながらガラスフリットの軟化または溶融によりガラス層を形成する焼成ステップの後の絶縁白色ガラスペーストに由来するものである。したがって、ガラスおよびＺｒＯ2粉末の重量は、焼成の前とほぼ同じである。
【００６５】
形成した絶縁反射層３および５は、ガラスフリットが焼成により軟化されるかまたは溶融される場合に形成されるガラス層と、ガラス層内に分散したジルコニア粉末とを含む。９００℃未満の焼成温度で、ジルコニア粉末は、ガラス層内に粉末状態で分散されるだけで、ガラス層の一部を形成しない。ジルコニア粉末は、それがこのような分散状態にある場合、光反射充填剤の機能を効果的に果たすことができる。
【００６６】
絶縁反射層３および５中のジルコニア粉末は、絶縁白色ガラスペースト中のジルコニア粉末に由来する。したがって絶縁反射層３および５内のジルコニア粉末の含有量は、絶縁白色ガラスペーストの無機構成成分中のものとほぼ同じである。具体的には、ジルコニア粉末の含有量は、一実施形態において絶縁反射層３および５の体積に基づいて１０ｖｏｌ％〜８０ｖｏｌ％である。絶縁反射層３および５中のジルコニア粉末の具体的な比表面積は、光反射を目的として、一実施形態において５ｍ2／ｇ〜４５ｍ2／ｇ、別の実施形態において１０ｍ2／ｇ〜４０ｍ2／ｇ、そしてさらに別の実施形態において２０ｍ2／ｇ〜３８ｍ2／ｇである。
【実施例】
【００６７】
本発明の実施形態は、以下の実施例によって例証されるが、これらに限定されるわけではない。
【００６８】
１．絶縁白色ガラスペーストの製造
実施例１
５重量部分のエチルセルロースを３９．５重量部分のテルピネオール中に溶解させて、有機溶液を形成した。１．６重量部分の分散剤を、撹拌しながら有機溶液に添加した。真比重が６ｇ／ｃｍ3のガラスフリット８５重量部分と、２３ｍ2／ｇのＳＡおよび６ｇ／ｃｍ3の真比重を有する光反射充填剤としてのＺｒＯ2粉末（ＵＥＰ、第一希元素化学工業株式会社）５４重量部分を有機溶液中に分散させ、その後、３本ロールミルで充分に混合して絶縁白色ガラスペーストを生成した。ガラスフリットの主要構成成分は、６７．５ｗｔ％のＢｉ2Ｏ3、１０．５ｗｔ％のＺｎＯ、７．５ｗｔ％のＳｉＯ2そして７．５ｗｔ％のＢ2Ｏ3であった。このガラスは、ＺｒＯ2粉末を一切含有していなかった。無機構成成分（ガラスフリットとＺｒＯ2）の合計重量に基づくＺｒＯ2の体積％は３９ｖｏｌ％であった。ガラスフリットおよび光反射充填剤の体積％で表わした含有量は、表１に示されている。体積百分率を以下の式にしたがって決定した：
ＺｒＯ2粉末のＶｏｌ％（３９ｖｏｌ％）＝［（ＺｒＯ2の重量（５４ｇ）／ＺｒＯ2粉末の真比重（６ｇ／ｃｍ3））／｛（ＺｒＯ2の重量（５４ｇ）／ＺｒＯ2粉末の真比重（６ｇ／ｃｍ3））＋（ガラスフリットの重量（８５ｇ）／ガラスフリットの真比重（６ｇ／ｃｍ3））｝］×１００
【００６９】
実施例２〜５
ＺｒＯ2粉末の体積（ｖｏｌ％）を表１に示した通りに調整したという点を除いて、実施例１の場合と同じ。ガラスフリットの量（ｖｏｌ％）は、１００ｖｏｌ％から表１中のＺｒＯ2粉末の量（ｖｏｌ％）を差引いたものである。
【００７０】
実施例６
３４ｍ2／ｇのＳＡと６ｇ／ｃｍ3の真比重を有するＺｒＯ2粉末（ＳＲＰ−２、第一希元素化学工業株式会社）を使用するという点以外、実施例１と同じ。ガラスフリットとＺｒＯ2粉末の量は、表１に示されている通りに調整した。
【００７１】
実施例７
２３ｍ2／ｇのＳＡおよび６ｇ／ｃｍ3の真比重を有するＺｒＯ2粉末（ＵＥＰ、第一希元素化学工業株式会社）と３４ｍ2／ｇのＳＡおよび６ｇ／ｃｍ3の真比重を有するＺｒＯ2粉末（ＳＰＲ−２、第一希元素化学工業株式会社）との混合物が使用されたという点を除いて、実施例１と同じ。ガラスフリット、２３ｍ2／ｇのＳＡを有するＺｒＯ2粉末および３４ｍ2／ｇのＳＡを有するＺｒＯ2粉末の量は、表１に示されている通りに調整した。
【００７２】
実施例８
６．４ｍ2／ｇのＳＡおよび６ｇ／ｃｍ3の真比重を有するＺｒＯ2粉末（ＳＰＺ、第一希元素化学工業株式会社）が使用されたという点を除いて、実施例１と同じ。ガラスフリットとＺｒＯ2粉末の量は、表１に示されている通りに調整した。
【００７３】
比較例１
光反射充填剤として、６．０ｍ2／ｇのＳＡおよび４ｇ／ｃｍ3の真比重を有するＡｌ2Ｏ3粉末（Ａ−１６１ＳＧ、昭和電工アルミ販売株式会社）が使用されたという点を除いて、実施例１と同じ。ガラスフリットおよびＡｌ2Ｏ3粉末の量は、表１に示されている通りに調整した。
【００７４】
比較例２
ガラスフリットおよびＡｌ2Ｏ3粉末の量を表１に示されている通りに調整したという点を除いて、比較例１と同じ。
【００７５】
比較例３
１１ｍ2／ｇのＳＡおよび４．２５ｇ／ｃｍ3の真比重を有するＴｉＯ2粉末（Ａ１００、石原産業株式会社）が光反射充填剤として使用されたという点を除いて、比較例１と同じ。ガラスフリットおよびＴｉＯ2充填剤の量は、表１に示されている通りに調整した。
【００７６】
比較例４〜６
ガラスフリットおよびＴｉＯ2粉末を表１に示されている通りに調整したという点を除いて、比較例３と同じ。
【００７７】
ＺｒＯ2、Ａｌ2Ｏ3およびＴｉＯ2のＳＡ値および真比重は公称値である。
【００７８】
２．照明装置基板の形成
平均２１マイクロメートルの厚みを有するアルミナ（Ａｌ2Ｏ3）基板上に絶縁白色ガラスペーストを印刷した。アルミナ基板の厚みは０．６４ｍｍであった。基板の幅と長さの両方共、２５．４ｍｍであった。
【００７９】
１０分間１５０℃で、印刷されたガラスペーストを伴う基板を乾燥させ、次に加熱用ベルト炉内で焼成した。焼成中の最大設定温度は６５０℃であった。炉の入口から出口までの焼成イン・アウト時間は、１．５時間であった。
【００８０】
３．相対反射率値の測定方法
それぞれ４６０ｎｍ、５４６ｎｍおよび７００ｎｍの波長での絶縁反射層の相対反射率値を分光光度計（ＵＶ−２５５０ＰＣ／ＭＰＣ−２２００  株式会社島津製作所）を用いて測定した。１００％の反射率値の基準として、純粋硫酸バリウム（ＢａＳＯ4）粉末を使用した。結果は、表１に示されている。
【００８１】
４．結果
表１が示す通り、ＺｒＯ2粉末を用いた実施例１〜８では、４６０ｎｍの波長で９２以上という相対反射率が得られ、一方比較例では９１以下の値が得られた。ＺｒＯ2粉末を含むペーストで製造した絶縁反射層は、さまざまな波長（４６０、５４６および７００ｎｍ）の中でも４６０ｎｍで、最高の反射率値を示した。その上、５４６ｎｍでさえ、ＺｒＯ2粉末で得られた反射率値は、実施例５以外９０％以上であり、Ａｌ2Ｏ3粉末およびＴｉＯ2粉末を含む絶縁反射層で得られた値よりも高いものであった。さらに、７００ｎｍでも、ＺｒＯ2粉末の含有量が４９または５９ｖｏｌ％であった実施例２、３および６〜８において、９０％以上の相対反射率値が得られ、これらの値は、Ａｌ2Ｏ3粉末およびＴｉＯ2粉末を含む絶縁反射層で得られる値よりも高いものであった。
【００８２】
６．４ｍ2／ｇの表面積（ＳＡ）を有するＺｒＯ2粉末を用いた実施例８を、６ｍ2／ｇのＳＡを有するＡｌ2Ｏ3を用いた比較例１および１１ｍ2／ｇのＳＡを有するＴｉＯ2を用いた比較例５と比較した場合、ＺｒＯ2を含む絶縁反射層は、より高い反射率値を示した。ＴｉＯ2充填剤は、焼成中ガラス層ペーストの黄変をひき起こすかもしれず、このことは反射率を損なう傾向がある。同様に、ＺｒＯ2充填剤は、屈折率に関してＡｌ2Ｏ3よりも優れていることから、より高い反射率を提供することもあり得る。
【００８３】
実施例３、６および７によると、３４ｍ2／ｇのＳＡを有するＺｒＯ2粉末を含有するペーストは、２３ｍ2／ｇのＳＡを有するＺｒＯ2粉末だけを含むものに比べて高い反射率値を示した。その上、５９ｖｏｌ％のＺｒＯ2粉末を用いた実施例６〜８は、あらゆる波長（４６０〜７００ｎｍ）で特に高い反射率値を示した。
【００８４】
結果として、ＺｒＯ2粉末が他のものに比べて相対反射率に関してより効果的であることが示された。
【００８５】
【表１】
2012102007.tif 000003
【符号の説明】
【００８６】
１  照明装置基板
２  無機基板
３  絶縁反射層
４  発光素子
５  絶縁反射層
６  電子回路
【図１】
2012102007.tif 000004
【図２】
2012102007.tif 000005
【図３】
2012102007.tif 000006
【外国語明細書】
2012102007000001.pdf